(57)【要約】【課題】虚数成分μ’’の最大値が１０ＭＨｚ以上の高周波帯域に存在すると共に、虚数成分μ’’の周波数分散が狭く、挟帯域な周波数範囲においてノイズ吸収特性を得ることが可能な酸化物磁性材料を提供すること。【解決手段】ノイズフィルタ１は、コア３を備えている。コア３は、酸化鉄（Ｆｅ２Ｏ３）、酸化亜鉛（ＺｎＯ）、酸化マグネシウム（ＭｇＯ）、及び酸化銅（ＣｕＯ）を主成分として含有するフェライト材料の焼結体からなる。この主成分の組成は、酸化物換算で、Ｆｅ２Ｏ３：４０．０〜４９．０ｍｏｌ％、ＺｎＯ：６．0〜２３．０ｍｏｌ％、ＭｇＯ：２３．０〜３９．０ｍｏｌ％、残部：ＣｕＯである。コア３は、副成分として、酸化ケイ素（ＳｉＯ２）単独で含有している。ＳｉＯ２は、主成分全量に対して０．１〜５．０ｗｔ％の範囲で含有されている。【選択図】図１
2008239374.tif 000002
【特許請求の範囲】
【請求項１】
主成分の組成が、酸化物換算で、Ｆｅ２Ｏ３：４０．０〜４９．０ｍｏｌ％、ＺｎＯ：６．0〜２３．０ｍｏｌ％、ＭｇＯ：２３．０〜３９．０ｍｏｌ％、残部：ＣｕＯであり、
酸化物換算で、主成分全量に対し、副成分としてＳｉＯ２を０．１〜５．０ｗｔ％含有することを特徴とする酸化物磁性材料。
【請求項２】
主成分の組成が、酸化物換算で、Ｆｅ２Ｏ３：４０．０〜４９．０ｍｏｌ％、ＺｎＯ：６．0〜２３．０ｍｏｌ％、ＭｇＯ：２３．０〜３９．０ｍｏｌ％、残部：ＣｕＯであり、
酸化物換算で、主成分全量に対し、副成分としてＣｏＯを０．１〜４．０ｗｔ％含有することを特徴とする酸化物磁性材料。
【請求項３】
主成分の組成が、酸化物換算で、Ｆｅ２Ｏ３：４０．０〜４９．０ｍｏｌ％、ＺｎＯ：６．0〜２３．０ｍｏｌ％、ＭｇＯ：２３．０〜３９．０ｍｏｌ％、残部：ＣｕＯであり、
副成分として、ＳｉＯ２及びＣｏＯのうち少なくとも１種と、Ｂｉ２Ｏ３とを含有しており、酸化物換算で、主成分全量に対し、ＳｉＯ２：０．１〜４．０ｗｔ％、ＣｏＯ：０．１〜３．０ｗｔ％、Ｂｉ２Ｏ３：０．１〜５．０ｗｔ％であることを特徴とする酸化物磁性材料。
【請求項４】
ＭｇＯの１４．６ｍｏｌ％以下（但し、０を含まず）をＮｉＯで置換したことを特徴とする請求項１〜３のいずれか一項に記載の酸化物磁性材料。
【請求項５】
主成分の組成が、酸化物換算で、Ｆｅ２Ｏ３：４０．０〜４９．０ｍｏｌ％、ＺｎＯ：６．0〜２３．０ｍｏｌ％、ＭｇＯ：２３．０〜３９．０ｍｏｌ％、残部：ＣｕＯであり、
酸化物換算で、主成分全量に対し、副成分としてＳｉＯ２を０．１〜５．０ｗｔ％含有する焼結体を備えることを特徴とするノイズフィルタ。
【請求項６】
主成分の組成が、酸化物換算で、Ｆｅ２Ｏ３：４０．０〜４９．０ｍｏｌ％、ＺｎＯ：６．0〜２３．０ｍｏｌ％、ＭｇＯ：２３．０〜３９．０ｍｏｌ％、残部：ＣｕＯであり、
酸化物換算で、主成分全量に対し、副成分としてＣｏＯを０．１〜４．０ｗｔ％含有する焼結体を備えることを特徴とするノイズフィルタ。
【請求項７】
主成分の組成が、酸化物換算で、Ｆｅ２Ｏ３：４０．０〜４９．０ｍｏｌ％、ＺｎＯ：６．0〜２３．０ｍｏｌ％、ＭｇＯ：２３．０〜３９．０ｍｏｌ％、残部：ＣｕＯであり、
副成分として、ＳｉＯ２及びＣｏＯのうち少なくとも１種と、Ｂｉ２Ｏ３とを含有しており、酸化物換算で、主成分全量に対し、ＳｉＯ２：０．１〜４．０ｗｔ％、ＣｏＯ：０．１〜３．０ｗｔ％、Ｂｉ２Ｏ３：０．１〜５．０ｗｔ％である焼結体を備えることを特徴とするノイズフィルタ。
【請求項８】
ＭｇＯの１４．６ｍｏｌ％以下（但し、０を含まず）をＮｉＯで置換したことを特徴とする請求項５〜７のいずれか一項に記載のノイズフィルタ。
【発明の詳細な説明】
【技術分野】
【０００１】
本発明は、酸化物磁性材料、及び、この酸化物磁性材料からなる焼結体を備えるノイズフィルタに関する。
【背景技術】
【０００２】
１０ＭＨｚ以上の高周波帯域の信号成分の伝送を除去するノイズフィルタとして、主成分の組成が、ＭｇＯ：２０〜３５ｍｏｌ％、ＺｎＯ：１０〜２０ｍｏｌ％、ＭｎＯ：３〜１０ｍｏｌ％、及びＦｅ2Ｏ3：４０〜５０ｍｏｌ％であり、副成分助剤としてＣｕＯ及びＢｉ2Ｏ3を各０〜２重量％有するフェライト（ソフトフェライト）材料からなる磁性コアを備えるものが知られている（例えば、特許文献１参照）。
【特許文献１】特開平５−２８３２２３号公報
【発明の開示】
【発明が解決しようとする課題】
【０００３】
フェライト材料では、磁気損失は複素透磁率の虚数成分μ’’により発生する。フェライト材料を用いたノイズフィルタでは、フェライト材料の虚数成分μ’’により、ノイズを損失として熱エネルギーに変換し、ノイズ吸収効果を生じさせている。このフェライトの虚数成分μ’’は、周波数分散特性を有しており、ノイズ吸収効果が現われる周波数帯域は、虚数成分μ’’の周波数分散に依存する。
【０００４】
本発明は、複素透磁率の虚数成分μ’’の最大値が１０ＭＨｚ以上の高周波帯域に存在すると共に、虚数成分μ’’の周波数分散が狭く、挟帯域な周波数範囲においてノイズ吸収特性を得ることが可能な酸化物磁性材料及びノイズフィルタを提供することを課題とする。
【課題を解決するための手段】
【０００５】
１０ＭＨｚ以上の高周波帯域においてノイズ吸収効果を得るためには、虚数成分μ’’が最大値となるピーク周波数を１０ＭＨｚ以上とする必要がある。ソフトフェライト材料におけるスヌークの限界として知られるように、１００ｋＨｚでの初透磁率μｉと虚数成分μ’’のピーク周波数とは反比例の関係にあり、一義的に決まることになる。このため、虚数成分μ’’のピーク周波数を１０ＭＨｚ以上とするためには、フェライト材料の初透磁率μｉが１５０以下である組成が必要となる。
【０００６】
本発明者等は、まず、初透磁率μｉが１５０以下であるフェライト材料の組成を実現するにあたり、以下のことを鋭意検討した。すなわち、初透磁率μｉが１５０以下であるフェライト材料の組成を実現するためには、フェライト材料の主成分（副成分を含有しない）の初透磁率μｉが１５０〜２５０の範囲にある組成を実現すること、及び、添加することにより初透磁率μｉが１５０以下となる副成分の組成を実現すること、が必要となる。
【０００７】
かかる検討結果を踏まえ、本発明に係る酸化物磁性材料は、主成分の組成が、酸化物換算で、Ｆｅ２Ｏ３：４０．０〜４９．０ｍｏｌ％、ＺｎＯ：６．0〜２３．０ｍｏｌ％、ＭｇＯ：２３．０〜３９．０ｍｏｌ％、残部：ＣｕＯであり、酸化物換算で、主成分全量に対し、副成分としてＳｉＯ２を０．１〜５．０ｗｔ％含有することを特徴とする。
【０００８】
また、本発明に係るノイズフィルタは、主成分の組成が、酸化物換算で、Ｆｅ２Ｏ３：４０．０〜４９．０ｍｏｌ％、ＺｎＯ：６．0〜２３．０ｍｏｌ％、ＭｇＯ：２３．０〜３９．０ｍｏｌ％、残部：ＣｕＯであり、酸化物換算で、主成分全量に対し、副成分としてＳｉＯ２を０．１〜５．０ｗｔ％含有する焼結体を備えることを特徴とする。
【０００９】
これら、本発明に係る酸化物磁性材料及びノイズフィルタそれぞれにおいて、主成分の組成を、酸化物換算で、Ｆｅ２Ｏ３：４０．０〜４９．０ｍｏｌ％、ＺｎＯ：６．0〜２３．０ｍｏｌ％、ＭｇＯ：２３．０〜３９．０ｍｏｌ％、残部：ＣｕＯとすることにより、この主成分の初透磁率μｉが１５０〜２５０の範囲となる。そして、酸化物換算で、主成分全量に対し、副成分としてＳｉＯ２を０．１〜５．０ｗｔ％含有することにより、初透磁率μｉが１５０以下となる。したがって、虚数成分μ’’の最大値が１０ＭＨｚ以上の高周波帯域に存在することとなる。また、上述した主成分及び副成分の組成によれば、虚数成分μ’’の周波数分散が狭く、挟帯域な周波数範囲においてノイズ吸収特性を得ることができる。
【００１０】
本発明に係る酸化物磁性材料は、主成分の組成が、酸化物換算で、Ｆｅ２Ｏ３：４０．０〜４９．０ｍｏｌ％、ＺｎＯ：６．0〜２３．０ｍｏｌ％、ＭｇＯ：２３．０〜３９．０ｍｏｌ％、残部：ＣｕＯであり、酸化物換算で、主成分全量に対し、副成分としてＣｏＯを０．１〜４．０ｗｔ％含有することを特徴とする。
【００１１】
また、本発明に係るノイズフィルタは、主成分の組成が、酸化物換算で、Ｆｅ２Ｏ３：４０．０〜４９．０ｍｏｌ％、ＺｎＯ：６．0〜２３．０ｍｏｌ％、ＭｇＯ：２３．０〜３９．０ｍｏｌ％、残部：ＣｕＯであり、酸化物換算で、主成分全量に対し、副成分としてＣｏＯを０．１〜４．０ｗｔ％含有する焼結体を備えることを特徴とする。
【００１２】
これら、本発明に係る酸化物磁性材料及びノイズフィルタそれぞれにおいては、上述したように、主成分の初透磁率μｉが１５０〜２５０の範囲となる。そして、酸化物換算で、主成分全量に対し、副成分としてＣｏＯを０．１〜４．０ｗｔ％含有することにより、初透磁率μｉが１５０以下となる。したがって、虚数成分μ’’の最大値が１０ＭＨｚ以上の高周波帯域に存在することとなる。また、上述した主成分及び副成分の組成によれば、虚数成分μ’’の周波数分散が狭く、挟帯域な周波数範囲においてノイズ吸収特性を得ることができる。
【００１３】
本発明に係る酸化物磁性材料は、主成分の組成が、酸化物換算で、Ｆｅ２Ｏ３：４０．０〜４９．０ｍｏｌ％、ＺｎＯ：６．0〜２３．０ｍｏｌ％、ＭｇＯ：２３．０〜３９．０ｍｏｌ％、残部：ＣｕＯであり、副成分として、ＳｉＯ２及びＣｏＯのうち少なくとも１種と、Ｂｉ２Ｏ３とを含有しており、酸化物換算で、主成分全量に対し、ＳｉＯ２：０．１〜４．０ｗｔ％、ＣｏＯ：０．１〜３．０ｗｔ％、Ｂｉ２Ｏ３：０．１〜５．０ｗｔ％であることを特徴とする。
【００１４】
また、本発明に係るノイズフィルタは、主成分の組成が、酸化物換算で、Ｆｅ２Ｏ３：４０．０〜４９．０ｍｏｌ％、ＺｎＯ：６．0〜２３．０ｍｏｌ％、ＭｇＯ：２３．０〜３９．０ｍｏｌ％、残部：ＣｕＯであり、副成分として、ＳｉＯ２及びＣｏＯのうち少なくとも１種と、Ｂｉ２Ｏ３とを含有しており、酸化物換算で、主成分全量に対し、ＳｉＯ２：０．１〜４．０ｗｔ％、ＣｏＯ：０．１〜３．０ｗｔ％、Ｂｉ２Ｏ３：０．１〜５．０ｗｔ％である焼結体を備えることを特徴とする。
【００１５】
これら、本発明に係る酸化物磁性材料及びノイズフィルタそれぞれにおいては、上述したように、主成分の初透磁率μｉが１５０〜２５０の範囲となる。そして、酸化物換算で、主成分全量に対し、副成分としてＳｉＯ２を０．１〜４．０ｗｔ％、ＣｏＯを０．１〜３．０ｗｔ％、及びＢｉ２Ｏ３を０．１〜５．０ｗｔ％含有することにより、初透磁率μｉが１５０以下となる。したがって、虚数成分μ’’の最大値が１０ＭＨｚ以上の高周波帯域に存在することとなる。また、上述した主成分及び副成分の組成によれば、虚数成分μ’’の周波数分散が狭く、挟帯域な周波数範囲においてノイズ吸収特性を得ることができる。
【発明の効果】
【００１６】
本発明によれば、複素透磁率の虚数成分μ’’の最大値が１０ＭＨｚ以上の高周波帯域に存在すると共に、虚数成分μ’’の周波数分散が狭く、挟帯域な周波数範囲においてノイズ吸収特性を得ることができる。
【発明を実施するための最良の形態】
【００１７】
以下、添付図面を参照して、本発明の好適な実施形態について詳細に説明する。なお、説明において、同一要素又は同一機能を有する要素には、同一符号を用いることとし、重複する説明は省略する。
【００１８】
本実施形態に係るノイズフィルタ１は、円筒形状を呈したコア３を備えている。コア３の内側に信号ケーブル（図示せず）を挿通させることにより、ノイズフィルタ１は、信号ケーブルを伝送する１０ＭＨｚ〜１０ＧＨｚの高周波帯域のノイズ成分を熱エネルギーに変換し、ノイズ吸収効果を生じさせる。コア３の形状は、円筒形状に限られることなく、トロイダル形状であってもよい。また、コア３は、複数に分割されていてもよい。
【００１９】
コア３は、酸化鉄（Ｆｅ２Ｏ３）、酸化亜鉛（ＺｎＯ）、酸化マグネシウム（ＭｇＯ）、及び酸化銅（ＣｕＯ）を主成分として含有するフェライト材料の焼結体からなる。この主成分の組成は、酸化物換算で、Ｆｅ２Ｏ３：４０．０〜４９．０ｍｏｌ％、ＺｎＯ：６．0〜２３．０ｍｏｌ％、ＭｇＯ：２３．０〜３９．０ｍｏｌ％、残部：ＣｕＯである。
【００２０】
コア３は、副成分として、酸化ケイ素（ＳｉＯ２）単独で含有している。ＳｉＯ２は、主成分全量に対して０．１〜５．０ｗｔ％の範囲で含有されている。
【００２１】
コア３は、副成分として、酸化ケイ素（ＳｉＯ２）単独で含有する代わりに、酸化コバルト（ＣｏＯ）を単独で含有していてもよい。副成分としてＣｏＯを含有する場合、ＣｏＯは、主成分全量に対して０．１〜４．０ｗｔ％の範囲で含有される。
【００２２】
また、コア３は、副成分として、酸化ケイ素（ＳｉＯ２）又は酸化コバルト（ＣｏＯ）を単独で含有する代わりに、ＳｉＯ２及びＣｏＯのうち少なくとも１種と、Ｂｉ２Ｏ３とを含有していてもよい。副成分としてＳｉＯ２及びＣｏＯのうち少なくとも１種とＢｉ２Ｏ３とを含有する場合、主成分全量に対して、ＳｉＯ２は０．１〜４．０ｗｔ％の範囲、ＣｏＯは０．１〜３．０ｗｔ％の範囲、Ｂｉ２Ｏ３は０．１〜５．０ｗｔ％の範囲でそれぞれ含有される。
【００２３】
コア３の製造方法は、フェライト材料の焼結体の製造方法として周知であるように、粉末原料調製工程、仮焼き工程、加圧成形工程、及び焼成工程を含んで構成される。
【００２４】
以上のように、本実施形態によれば、主成分の初透磁率μｉが１５０〜２５０の範囲となり、上述した組成の副成分を添加することにより、コア３の初透磁率μｉが１５０以下となる。これにより、コア３の虚数成分μ’’の最大値が１０ＭＨｚ以上の高周波帯域に存在することとなる。また、上述した主成分及び副成分の組成によれば、コア３の虚数成分μ’’の周波数分散が狭く、挟帯域な周波数範囲においてノイズ吸収特性を得ることができる。この結果、ノイズフィルタ１の適用周波数をより一層高精度で的確に設定することが可能となる。
【実施例】
【００２５】
続いて、本発明について、実施例を示して更に詳細に説明する。なお、本発明はこれらの実施例に限定されるものではない。
【００２６】
（酸化物磁性材料の主成分の組成）
まず、酸化物磁性材料の主成分の原料（出発材料）として、市販のＦｅ２Ｏ３、ＺｎＯ、ＭｇＯ、及びＣｕＯを準備し、これらを焼結後の組成が図２に示す組成比になるように秤量配合した。次に、これらの原料を、ボールミルにより１６時間湿式混合して原料混合物を得た。この原料混合物中には、Ｍｎ、Ｃａ、Ｎａ、Ｋ、Ｃｌ、Ｓ、Ｎ、Ｃ等の元素が不可避な不純物としてわずかに含まれていた。
【００２７】
次に、得られた原料混合物を脱水乾燥し、乳鉢、乳棒を用いて粉体にした。更に、アルミナこう鉢にこの粉体を入れ、８００〜１０００℃で２時間仮焼成した。次に、この仮焼成体を鋼鉄製ボールミルとＺｒビーズにより湿式粉砕したのち脱水乾燥し、フェライト材料粉を得た。このフェライト材料粉に有機バインダ等を加え、乳鉢、乳棒で顆粒に造粒した後、外径２０ｍｍ、内径１２ｍｍ、厚さ６〜７ｍｍのトロイダル形状に加圧成形した。
【００２８】
次に、大気中で９５０〜１２５０℃で２時間の本焼成を行うことにより、焼結体としてのコア（試料１〜１１）を得た。
【００２９】
次に、試料１〜１１の各コアを、ＬＣＲメーター（ヒューレットパッカード社製４２８５Ａ）を用い、１００ｋＨｚでの初透磁率μｉを測定した。測定結果を、酸化物磁性材料の主成分の組成と共に図２に示した。
【００３０】
試料１〜４の結果を見ると、Ｆｅ２Ｏ３は４９ｍｏｌ％以下で初透磁率μｉが２５０以下となり、Ｆｅ２Ｏ３が少ないほど初透磁率μｉが低くなる。例えば、Ｆｅ２Ｏ３を４２．３ｍｏｌ％とした試料４では、初透磁率μｉが１６０となっている。Ｆｅ２Ｏ３は４０．０ｍｏｌ％より少なくなると、焼結体の焼結性が著しく悪化するため、Ｆｅ２Ｏ３の下限は、４０．０ｍｏｌ％となる。
【００３１】
試料５〜８の結果を見ると、ＺｎＯが６．0〜２３．０ｍｏｌ％の範囲にあるときに、初透磁率μｉが１５０〜２５０の範囲となる。好ましくは、ＺｎＯは、７．0〜２１．０ｍｏｌ％の範囲である。
【００３２】
試料５、６、８、１０、及び１１の結果を見ると、ＭｇＯが２３．0〜３９．０ｍｏｌ％の範囲にあるときに、初透磁率μｉが１５０〜２５０の範囲となる。好ましくは、ＭｇＯは、２４．６〜３８．６ｍｏｌ％の範囲である。
【００３３】
ＣｕＯは、Ｆｅ２Ｏ３、ＺｎＯ、及びＭｇＯに比べ初透磁率μｉに与える影響が小さいので、Ｆｅ２Ｏ３、ＺｎＯ、及びＭｇＯの残部とする。しかしながら、ＣｕＯは、少ないと焼結体の焼結性が低下し、多いと過剰焼結を誘発するため、１．０〜１５．０ｍｏｌ％の範囲内であることが好ましい。
【００３４】
これらのことから、初透磁率μｉを１５０〜２５０の範囲とするための、主成分の組成を、酸化物換算で、Ｆｅ２Ｏ３：４０．０〜４９．０ｍｏｌ％、ＺｎＯ：６．0〜２３．０ｍｏｌ％、ＭｇＯ：２３．０〜３９．０ｍｏｌ％、残部：ＣｕＯとした。
【００３５】
（酸化物磁性材料の副成分の組成）
次に、酸化物磁性材料の主成分及び副成分の原料（出発材料）として、市販のＦｅ２Ｏ３、ＺｎＯ、ＭｇＯ、ＣｕＯ、ＳｉＯ２、ＣｏＯ、及びＢｉ２Ｏ３を準備し、これらを焼結後の組成が図３に示す組成比になるように秤量配合した。以下、主成分組成の選定の際の試料１〜１１の製造方法と同じ製造方法にて、コア（試料１２〜３３）を作製した。
【００３６】
次に、試料１２〜３２の各コアを、ＬＣＲメーター（ヒューレットパッカード社製４２８５Ａ）を用い、１００ｋＨｚでの初透磁率μｉを測定した。測定結果を、酸化物磁性材料の主成分及び副成分の組成と共に図３に示した。試料１２〜２４は、試料１に副成分を含有させた組成であり、試料２５〜３３は、試料５に副成分を含有させた組成である。
【００３７】
副成分としてＳｉＯ２を単独で含有する場合、試料１２〜１３及び２５〜２８の結果を見ると、０．１ｗｔ％以上で初透磁率μｉが１５０以下となり、ＳｉＯ２が多いほど初透磁率μｉが低くなる。例えば、ＳｉＯ２を４．９ｗｔ％とした試料１３では、初透磁率μｉが８７となっている。ＳｉＯ２が５．０ｗｔ％より多くなると、焼結体の焼結性が低下するため、ＳｉＯ２の上限は、５．０ｗｔ％となる。
【００３８】
副成分としてＣｏＯを単独で含有する場合、試料１４〜１５及び２９〜３１の結果を見ると、０．１ｗｔ％以上で初透磁率μｉが１５０以下となり、ＣｏＯが多いほど初透磁率μｉが低くなる。例えば、ＣｏＯを３．７ｗｔ％とした試料１６では、初透磁率μｉが２２となっている。ＣｏＯが４．０ｗｔ％より多くなると、焼結体の焼結性が著しく低下するため、ＣｏＯの上限は、４．０ｗｔ％となる。
【００３９】
副成分として、ＳｉＯ２及びＣｏＯのうち少なくとも１種とＢｉ２Ｏ３とを含有する場合、試料１６〜２４及び３２〜３３の結果を見ると、ＳｉＯ２は０．１ｗｔ％以上、ＣｏＯは０．１ｗｔ％以上、Ｂｉ２Ｏ３は０．１ｗｔ％以上で初透磁率μｉが１５０以下となり、ＳｉＯ２及びＣｏＯはそれぞれが多いほど初透磁率μｉが低くなる。例えば、ＳｉＯ２を３．９ｗｔ％とした試料１９では、初透磁率μｉが４１となり、同じく試料２４では、初透磁率μｉが２６となっている。例えば、ＣｏＯを２．９ｗｔ％とした試料２０では、初透磁率μｉが３５となっている。また、ＳｉＯ２を３．９ｗｔ％とし且つＣｏＯを１．０ｗｔ％とした試料２４では、初透磁率μｉが２６となっている。Ｂｉ２Ｏ３は、試料２１、２２、及び２４を見ると、４．９ｗｔ％として、初透磁率μｉが１５０以下となっている。ＳｉＯ２が４．０ｗｔ％より多くなる、ＣｏＯが３．０ｗｔ％より多くなる、及び、Ｂｉ２Ｏ３が５．０ｗｔ％より多くなると、焼結体の焼結性が悪化するため、ＳｉＯ２の上限は４．０ｗｔ％となり、ＣｏＯの上限は３．０ｗｔ％となり、Ｂｉ２Ｏ３の上限は５．０ｗｔ％となる。
【００４０】
これらのことから、上述した範囲の主成分の組成において初透磁率μｉを１５０以下とするための、副成分の組成を、ＳｉＯ２及びＣｏＯのうち少なくとも１種と、Ｂｉ２Ｏ３とし、酸化物換算で、主成分全量に対し、ＳｉＯ２：０．１〜４．０ｗｔ％、ＣｏＯ：０．１〜３．０ｗｔ％、Ｂｉ２Ｏ３：０．１〜５．０ｗｔ％とした。
【００４１】
次に、試料３２を基にして、ＭｇＯの一部をＮｉＯで置換した組成のコア（図３中、試料３４）を上述した製造方法にて作製し、同じく、ＬＣＲメーター（ヒューレットパッカード社製４２８５Ａ）を用い、１００ｋＨｚでの初透磁率μｉを測定した。
【００４２】
測定結果から分かるように、ＭｇＯの１４．６ｍｏｌ％をＮｉＯで置換した場合でも、初透磁率μｉは８５．９となり、１５０以下となっている。したがって、ＭｇＯの１４．６ｍｏｌ％以下（但し、０を含まず）をＮｉＯで置換してもよい。
【００４３】
次に、副成分として、ＳｉＯ２を添加する代わりに、タルク（３ＭｇＯ・４ＳｉＯ２・Ｈ２Ｏ）を添加することによる効果を確認した。試料１２、１３、及び２６を基にして、それぞれＳｉＯ２の代わりに、当該ＳｉＯ２と同量のタルクを添加した組成のコア（試料３５〜３７）を上述した製造方法にて作製し、同じく、ＬＣＲメーター（ヒューレットパッカード社製４２８５Ａ）を用い、１００ｋＨｚでの初透磁率μｉを測定した。測定結果を図４に示す。
【００４４】
測定結果から分かるように、ＳｉＯ２の添加をタルクで代用することにより、初透磁率μｉが低下させることができる。ＳｉＯ２の添加をタルクで代用することにより初透磁率μｉが低下する理由は、タルクは、ＳｉＯ２よりも比重が小さいため、同重量では不純物体積がより大きくなり、添加による効果が高くなるためである。
【００４５】
続いて、上述した主成分及び副成分の組成により初透磁率μｉを１５０以下とされた酸化物磁性材料において、従来のＮｉ−Ｃｕ−Ｚｎ系フェライト組成の酸化物磁性材料よりも、虚数成分μ’’の周波数分散が狭く、挟帯域な周波数範囲においてノイズ吸収特性を得ることができるという効果を確認した。
【００４６】
まず、酸化物磁性材料の主成分及び副成分の原料（出発材料）として、市販のＦｅ２Ｏ３、ＺｎＯ、ＭｇＯ、ＣｕＯ、ＳｉＯ２、ＣｏＯ、Ｂｉ２Ｏ３、及びＮｉＯを準備し、これらを焼結後の組成が図５に示す組成比になるように秤量配合した。以下、主成分及び副成分組成の選定の際の製造方法と同じ製造方法にて、コア（試料４１〜５１）を作製した。ここで、試料４１〜４６及び５０は、本発明による実施例に相当する。試料４７〜４９及び５１は、従来のＮｉ−Ｃｕ−Ｚｎ系フェライト組成の酸化物磁性材料であって、本発明による実施例に対する比較例に相当する。
【００４７】
次に、試料４１〜５１の各コアを、ＬＣＲメーター（ヒューレットパッカード社製４２８５Ａ）を用い、１００ｋＨｚでの初透磁率μｉを測定した。また、インピーダンスアナライザ（アジレントテクノロジー社製Ｅ４９９１Ａ）を用い、複素透磁率の絶対値｜μ｜、実数成分μ’、及び虚数成分μ’’の周波数特性を測定した。測定結果を図５〜７に示す。
【００４８】
図５から分かるように、比較例である試料４７〜４９及び５１を含め、試料４１〜５１において、１００ｋＨｚでの初透磁率μｉとすることにより、虚数成分μ’’が最大値となるピーク周波数は１０ＭＨｚ以上となっている。
【００４９】
そして、虚数成分μ’’の半値幅は、本発明の実施例である試料４１〜４６では０．９８〜１．０３の範囲にあり、これに対して比較例である試料４７〜４９では１．２５〜１．３７の範囲にある。このように、試料４１〜４６は、初透磁率μｉが同程度の比較例（試料４７〜４９）に対し、虚数成分μ’’の半値幅が２０％以上も小さく、虚数成分μ’’の周波数分散が狭くなっている。すなわち、試料４１〜４６は、虚数成分μ’’の周波数特性におけるピーク形状が鋭敏であり、挟帯域な周波数範囲においてノイズ吸収特性を有している。
【００５０】
ＭｇＯの１４．６ｍｏｌ％をＮｉＯで置換した試料５０は、虚数成分μ’’の半値幅が１．０５となり、比較例である試料４７〜４９に対し、虚数成分μ’’の半値幅が２０％以上も小さく、虚数成分μ’’の周波数分散が狭くなっている。これに対し、ＭｇＯの２０．６ｍｏｌ％をＮｉＯで置換した試料５１は、虚数成分μ’’の半値幅が１．１５であり、比較例である試料４７〜４９に対し、虚数成分μ’’の半値幅は小さくなっているものの、その差異が２０％未満であり、虚数成分μ’’の周波数分散が狭くなる度合いが抑制されている。
【００５１】
ここで、虚数成分μ’’の半値幅は、横軸を対数周波数とし、縦軸を虚数成分μ’’として表示したときの、虚数成分μ’’の周波数分散における、虚数成分μ’’のピーク周波数での高さの２分の１の高さにおける広がり幅としている。
【００５２】
試料４１〜５１では、ソフトフェライト材料におけるスヌークの限界として知られるように、１００ｋＨｚでの初透磁率μｉと虚数成分μ’’のピーク周波数との間に、反比例関係が存在している。図６に、初透磁率μｉが同程度である試料４１と試料４７における、複素透磁率の絶対値｜μ｜、実数成分μ’、及び虚数成分μ’’の周波数特性を示す。
【００５３】
図６に示されているように、従来のＮｉ−Ｃｕ−Ｚｎ系フェライト組成である試料４７は、本発明の実施例である試料４１よりも、限界線が高周波側にシフトしている。また、試料４１と試料４７との虚数成分μ’’の半値幅の差異が示すとおり、試料４７に比して試料４１は、虚数成分μ’’の周波数特性におけるピーク形状がより鋭敏である。
【００５４】
図７に、試料４１、４３、４４、４７、及び４８における虚数成分μ’’の周波数特性を示す。図７からも分かるように、従来のＮｉ−Ｃｕ−Ｚｎ系フェライト組成である試料４７及び４８では、虚数成分μ’’の周波数特性のピークが比較的なだらかである。これに対して、本発明の実施例である試料４１、４３、４４では、虚数成分μ’’の周波数特性の低周波側からの立ち上がりが急峻であり、虚数成分μ’’の最大値が同程度の試料４７及び４８と比較して、虚数成分μ’’の周波数特性におけるピーク形状が鋭敏である。図７に示された破線は、虚数成分μ’’の各周波数特性が最大となる箇所を結んだ直線である。
【図面の簡単な説明】
【００５５】
【図１】本実施形態に係るノイズフィルタを示す斜視図である。
【図２】試料の組成、及び、１００ｋＨｚでの初透磁率μｉの測定結果を示す図表である。
【図３】試料の組成、及び、１００ｋＨｚでの初透磁率μｉの測定結果を示す図表である。
【図４】試料の組成、及び、１００ｋＨｚでの初透磁率μｉの測定結果を示す図表である。
【図５】試料の組成、並びに、１００ｋＨｚでの初透磁率μｉ、複素透磁率の虚数成分μ’’が最大値となるピーク周波数、及び虚数成分μ’’の半値幅の測定結果を示す図表である。
【図６】複素透磁率の絶対値｜μ｜、実数成分μ’、及び虚数成分μ’’の周波数特性を示す線図である。
【図７】複素透磁率の虚数成分μ’’の周波数特性を示す線図である。
【符号の説明】
【００５６】
１…ノイズフィルタ、３…コア。
【図１】
2008239374.tif 000003
【図２】
2008239374.tif 000004
【図３】
2008239374.tif 000005
【図４】
2008239374.tif 000006
【図５】
2008239374.tif 000007
【図６】
2008239374.tif 000008
【図７】
2008239374.tif 000009